코팅 된 강철 스트립 을 제조 하 는 바람직 한 방법 은 , 그 용융 온도 와 750 ℃ 사이 , 바람직 하 게 는 660 ℃ 이상 및 / 또는 바람직 하 게 는 700 ℃ 이하 의 온도 로 유지 된 0 . 4 % 이상 의 Si , 바람직 하 게 는 0 . 6 % 이상 및 / 또는 4 . 0 % 이하 의 실리콘 을 함유 하 는 용융 된 알루미늄 합금 욕조 에 적절 하 게 준비 된 냉간 - 압연 스트립 을 침지 하 는 것 이 다 . 용융물 내 스트립 의 체류 시간 은 바람직 하 게 는 2 초 이상 , 바람직 하 게 는 10 초 이하 이 다 . 체류 시간 , 액체 궤적 의 길 이 및 라인 속도 사이 에 는 직접 적 인 연관 이 있 다 . 액체 궤적 의 길이 는 일반 적 으로 약 6 m 이 며 , 이 는 체류 시간 이 2 ~ 10 초 인 경우 180 ~ 36 m / 분 의 라인 속도 에 해당 한다 . 욕조 내 의 스트립 진입 ( entry ) 온도 는 550 ~ 750 ℃, 바람직 하 게 는 630 ℃ 이상 , 보다 바람직 하 게 는 660 ℃ 이상 및 / 또는 바람직 하 게 는 700 ℃ 이하 이 다 . 바람직 하 게 는 , 스트립 온도 는 욕조 의 가열 또는 냉각 을 피하 기 위해 용융물 의 온도 와 거의 동일 하 다 .